(57)【要約】  基材フィルムと表面処理層との密着性が高い光学フィルムを提供する。本発明の光学フィルムは、アクリル系樹脂を含有する延伸フィルムである基材フィルムと、基材フィルムの片側に形成された表面処理層とを含む光学フィルムであり、光学フィルム中の基材フィルムは、９８ｍＮ／ｍｉｎの引張荷重を加えながら２４℃から１５０℃まで５℃／ｍｉｎで昇温するＴＭＡ測定において、軟化点に至るまでの最大伸び率が０．４０％以上である。
2018190172.tif 000002
【特許請求の範囲】
【請求項１】
アクリル系樹脂を含有する延伸フィルムである基材フィルムと、該基材フィルムの片側に形成された表面処理層とを含む光学フィルムであり、
前記光学フィルム中の基材フィルムは、９８ｍＮ／ｍｉｎの引張荷重を加えながら２４℃から１５０℃まで５℃／ｍｉｎで昇温するＴＭＡ測定において、軟化点に至るまでの最大伸び率が０．４０％以上である、光学フィルム。
【請求項２】
前記基材フィルムが、前記アクリル系樹脂と、該アクリル系樹脂に分散されたコアシェル型粒子と、を含む、請求項１に記載の光学フィルム。
【請求項３】
前記基材フィルムが、前記アクリル系樹脂１００重量部に対して、前記コアシェル型粒子を５重量部〜５０重量部含有する、請求項２に記載の光学フィルム。
【請求項４】
前記アクリル系樹脂が、グルタルイミド単位、ラクトン環単位、無水マレイン酸単位、マレイミド単位および無水グルタル酸単位からなる群から選択される少なくとも１つを有する、請求項１から３のいずれかに記載の光学フィルム。
【請求項５】
前記表面処理層が、前記基材フィルム上に塗布された樹脂組成物の硬化層である、請求項１から４のいずれかに記載の光学フィルム。
【請求項６】
前記表面処理層が、ハードコート層、防眩層および反射防止層からなる群から選択される少なくとも１つである、請求項１から５のいずれかに記載の光学フィルム。
【請求項７】
偏光子と、該偏光子の片側に配置された保護層と、を含み、
前記保護層が請求項１から６のいずれかに記載の光学フィルムである、偏光板。
【請求項８】
請求項７に記載の偏光板を備える、画像表示装置。
【発明の詳細な説明】
【技術分野】
【０００１】
本発明は、光学フィルム、偏光板、および画像表示装置に関する。
【背景技術】
【０００２】
近年、アクリル系樹脂からなる基材フィルムの片側に、ハードコート層、防眩層、反射防止層等の機能性層（表面処理層）を形成した光学フィルムが知られている（特許文献１）。表面処理層は、基材フィルムの片側に樹脂組成物を塗布し、乾燥または硬化することにより形成され得る。このような光学フィルムは、例えば、偏光子の保護フィルム、または、画像表示装置の前面板として用いられ得る。
【先行技術文献】
【特許文献】
【０００３】
【特許文献１】特開２０１６−２１８４７８号公報
【発明の概要】
【発明が解決しようとする課題】
【０００４】
しかしながら、上記のような従来の光学フィルムは、樹脂組成物を乾燥させる工程において、基材フィルムに熱収縮によるシワが生じ、外観不良の原因となる場合がある。上記のような熱収縮による不具合を防止するために樹脂組成物を低温で乾燥させた場合、基材フィルムと表面処理層との密着性が不十分になるという問題がある。【０００５】
本発明は上記従来の課題を解決するためになされたものであり、その主たる目的は、基材フィルムと表面処理層との密着性が高い光学フィルム、そのような光学フィルムを備えた偏光板、および、そのような偏光板を備えた画像表示装置を提供することにある。
【課題を解決するための手段】
【０００６】
本発明の光学フィルムは、アクリル系樹脂を含有する延伸フィルムである基材フィルムと、上記基材フィルムの片側に形成された表面処理層とを含む光学フィルムであり、上記光学フィルム中の基材フィルムは、９８ｍＮ／ｍｉｎの引張荷重を加えながら２４℃から１５０℃まで５℃／ｍｉｎで昇温するＴＭＡ測定において、軟化点に至るまでの最大伸び率が０．４０％以上である。
１つの実施形態においては、上記基材フィルムが、上記アクリル系樹脂と、上記アクリル系樹脂に分散されたコアシェル型粒子と、を含む。
１つの実施形態においては、上記基材フィルムが、上記アクリル系樹脂１００重量部に対して、上記コアシェル型粒子を５重量部〜５０重量部含有する。
１つの実施形態においては、上記アクリル系樹脂が、グルタルイミド単位、ラクトン環単位、無水マレイン酸単位、マレイミド単位および無水グルタル酸単位からなる群から選択される少なくとも１つを有する。
１つの実施形態においては、上記表面処理層が、上記基材フィルム上に塗布された樹脂組成物の硬化層である。
１つの実施形態においては、上記表面処理層が、ハードコート層、防眩層および反射防止層からなる群から選択される少なくとも１つである。
本発明の別の局面によれば、偏光板が提供される。この偏光板は、偏光子と、上記偏光子の片側に配置された保護層と、を含み、上記保護層が上記光学フィルムである。
本発明の別の局面によれば、画像表示装置が提供される。この画像表示装置は、上記偏光板を備える。
【発明の効果】
【０００７】
本発明によれば、上記最大伸び率が０．４０％以上である基材フィルムを用いることにより、基材フィルムと表面処理層との密着性が高い光学フィルム、そのような光学フィルムを備えた偏光板、および、そのような偏光板を備えた画像表示装置を提供し得る。
【図面の簡単な説明】
【０００８】
【図１】本発明の１つの実施形態による光学フィルムの概略断面図である。
【発明を実施するための形態】
【０００９】
以下、本発明の実施形態について説明するが、本発明はこれらの実施形態には限定されない。
【００１０】
Ａ．光学フィルムの全体構成
図１は、本発明の１つの実施形態による光学フィルムの概略断面図である。光学フィルム１００は、基材フィルム１０と、基材フィルム１０の片側に形成された表面処理層２０と、を含む。基材フィルム１０はアクリル系樹脂を含有する延伸フィルムである。基材フィルム１０は、所定方向に９８ｍＮ／ｍｉｎの引張荷重を加えながら２４℃から１５０℃まで５℃／ｍｉｎで昇温するＴＭＡ測定において、軟化点に至るまでの最大伸び率が０．４０％以上である。基材フィルムの最大伸び率は、必要に応じてＴＭＡ測定に適したサイズに裁断し、熱機械分析装置を用いて測定することができる。基材フィルムが長尺状または長方形状である場合、上記所定方向は、代表的には基材フィルムの長手方向および短手方向（長手方向に直交する方向）の少なくともいずれか一方である。基材フィルムが正方形状である場合、上記所定方向は、代表的には、基材フィルムの少なくともいずれかの辺に沿った方向である。１つの実施形態においては、基材フィルム１０は、アクリル系樹脂と、アクリル系樹脂に分散されたコアシェル型粒子と、を含む。この場合、基材フィルム１０は、好ましくは、アクリル系樹脂１００重量部に対して、コアシェル型粒子を５重量部〜５０重量部含有する。アクリル系樹脂は、好ましくは、グルタルイミド単位、ラクトン環単位、無水マレイン酸単位、マレイミド単位および無水グルタル酸単位からなる群から選択される少なくとも１つを有する。表面処理層２０は、代表的には、基材フィルム１０上に塗布された樹脂組成物の硬化層である。表面処理層２０は、好ましくは、ハードコート層、防眩層および反射防止層からなる群から選択される少なくとも１つである。上記光学フィルムによれば、表面処理層２０を形成する組成物の基材フィルム１０への浸透が促進され得る。その結果、アンカリング効果（アンカー効果）によって、基材フィルム１０と表面処理層２０との密着性が向上し得る。特に、基材フィルム１０上に樹脂組成物を塗布し、樹脂組成物を乾燥および硬化させることにより表面処理層２０を形成する場合に、上記樹脂組成物を低温乾燥させた場合であっても基材フィルム１０と表面処理層２０との十分な密着性を実現し得る。したがって、樹脂組成物を乾燥する際の熱によって基材フィルムにシワが発生することを抑制し得る。
【００１１】
Ｂ．基材フィルム
Ｂ−１．基材フィルムの特性
基材フィルムは、上記のとおり、アクリル系樹脂を含有する延伸フィルムであり、所定方向に９８ｍＮ／ｍｉｎの引張荷重を加えながら２４℃から１５０℃まで５℃／ｍｉｎで昇温するＴＭＡ測定において、軟化点に至るまでの最大伸び率が０．４０％以上である。上記最大伸び率は、好ましくは０．５０％以上であり、より好ましくは０．６０％以上である。一方で、上記最大伸び率の上限は、好ましくは２．０％である。上記最大伸び率が高すぎると、光学フィルムを偏光子に貼り合わせて偏光子の保護層として用いた場合に、偏光子との収縮率の差に起因して偏光子にクラックが生じる場合がある。１つの実施形態においては、基材フィルムは、アクリル系樹脂と、アクリル系樹脂に分散されたコアシェル型粒子と、を含む。基材フィルムの厚みは、好ましくは５μｍ〜１５０μｍであり、より好ましくは１０μｍ〜１００μｍである。
【００１２】
基材フィルムは、好ましくは、実質的に光学的に等方性を有する。本明細書において「実質的に光学的に等方性を有する」とは、面内位相差Ｒｅ（５５０）が０ｎｍ〜１０ｎｍであり、厚み方向の位相差Ｒｔｈ（５５０）が−１０ｎｍ〜＋１０ｎｍであることをいう。面内位相差Ｒｅ（５５０）は、より好ましくは０ｎｍ〜５ｎｍであり、さらに好ましくは０ｎｍ〜３ｎｍであり、特に好ましくは０ｎｍ〜２ｎｍである。厚み方向の位相差Ｒｔｈ（５５０）は、より好ましくは−５ｎｍ〜＋５ｎｍであり、さらに好ましくは−３ｎｍ〜＋３ｎｍであり、特に好ましくは−２ｎｍ〜＋２ｎｍである。基材フィルムのＲｅ（５５０）およびＲｔｈ（５５０）がこのような範囲であれば、光学フィルムを画像表示装置に適用した場合に表示特性に対する悪影響を防止することができる。なお、Ｒｅ（５５０）は、２３℃における波長５５０ｎｍの光で測定したフィルムの面内位相差である。Ｒｅ（５５０）は、式：Ｒｅ（５５０）＝（ｎｘ−ｎｙ）×ｄによって求められる。Ｒｔｈ（５５０）は、２３℃における波長５５０ｎｍの光で測定したフィルムの厚み方向の位相差である。Ｒｔｈ（５５０）は、式：Ｒｔｈ（５５０）＝（ｎｘ−ｎｚ）×ｄによって求められる。ここで、ｎｘは面内の屈折率が最大になる方向（すなわち、遅相軸方向）の屈折率であり、ｎｙは面内で遅相軸と直交する方向（すなわち、進相軸方向）の屈折率であり、ｎｚは厚み方向の屈折率であり、ｄはフィルムの厚み（ｎｍ）である。
【００１３】
基材フィルムの厚み３０μｍにおける３８０ｎｍでの光線透過率は、高ければ高いほど好ましい。具体的には、光線透過率は、好ましくは８５％以上、より好ましくは８８％以上、さらに好ましくは９０％以上である。光線透過率がこのような範囲であれば、所望の透明性を確保することができる。光線透過率は、例えば、ＡＳＴＭ−Ｄ−１００３に準じた方法で測定され得る。
【００１４】
基材フィルムのヘイズは、低ければ低いほど好ましい。具体的には、ヘイズは、好ましくは５％以下、より好ましくは３％以下、さらに好ましくは１．５％以下、特に好ましくは１％以下である。ヘイズが５％以下であると、フィルムに良好なクリヤー感を与えることができる。さらに、光学フィルムを画像表示装置の視認側偏光板の保護層として使用する場合でも、表示内容が良好に視認できる。
【００１５】
基材フィルムの厚み３０μｍにおけるＹＩは、好ましくは１．２７以下、より好ましくは１．２５以下、さらに好ましくは１．２３以下、特に好ましくは１．２０以下である。ＹＩが１．３を超えると、光学的透明性が不十分となる場合がある。なお、ＹＩは、例えば、高速積分球式分光透過率測定機（商品名ＤＯＴ−３Ｃ：村上色彩技術研究所製）を用いた測定で得られる色の三刺激値（Ｘ、Ｙ、Ｚ）より、次式によって求めることができる。
ＹＩ＝［（１．２８Ｘ−１．０６Ｚ）／Ｙ］×１００
【００１６】
基材フィルムの厚み３０μｍにおけるｂ値（ハンターの表色系に準じた色相の尺度）は、好ましくは１．５未満、より好ましくは１．０以下である。ｂ値が１．５以上である場合、所望でない色味が出る場合がある。なお、ｂ値は、例えば、基材フィルムサンプルを３ｃｍ角に裁断し、高速積分球式分光透過率測定機（商品名ＤＯＴ−３Ｃ：村上色彩技術研究所製）を用いて色相を測定し、当該色相をハンターの表色系に準じて評価することにより得られ得る。
【００１７】
基材フィルムの透湿度は、好ましくは３００ｇ／ｍ２・２４ｈｒ以下、より好ましくは２５０ｇ／ｍ２・２４ｈｒ以下、さらに好ましくは２００ｇ／ｍ２・２４ｈｒ以下、特に好ましくは１５０ｇ／ｍ２・２４ｈｒ以下、最も好ましくは１００ｇ／ｍ２・２４ｈｒ以下である。基材フィルムの透湿度がこのような範囲であれば、偏光子の保護層として用いた場合に、耐久性および耐湿性に優れた偏光板が得られ得る。
【００１８】
基材フィルムの引張強度は、好ましくは１０ＭＰａ以上１００ＭＰａ未満であり、より好ましくは３０ＭＰａ以上１００ＭＰａ未満である。１０ＭＰａ未満の場合には、十分な機械的強度を発現できない場合がある。１００ＭＰａを超えると、加工性が不十分となるおそれがある。引張強度は、例えば、ＡＳＴＭ−Ｄ−８８２−６１Ｔに準じて測定され得る。
【００１９】
基材フィルムの引張伸びは、好ましくは１．０％以上、より好ましくは３．０％以上、さらに好ましくは５．０％以上である。引張伸びの上限は、例えば１００％である。引張伸びが１％未満である場合には、靭性が不十分となる場合がある。引張伸びは、例えば、ＡＳＴＭ−Ｄ−８８２−６１Ｔに準じて測定され得る。
【００２０】
基材フィルムの引張弾性率は、好ましくは０．５ＧＰａ以上、より好ましくは１ＧＰａ以上、さらに好ましくは２ＧＰａ以上である。引張弾性率の上限は、例えば２０ＧＰａである。引張弾性率が０．５ＧＰａ未満である場合には、十分な機械的強度を発現できない場合がある。引張弾性率は、例えば、ＡＳＴＭ−Ｄ−８８２−６１Ｔに準じて測定され得る。
【００２１】
基材フィルムは、目的に応じて任意の適切な添加剤を含んでいてもよい。添加剤の具体例としては、紫外線吸収剤；ヒンダードフェノール系、リン系、イオウ系等の酸化防止剤；耐光安定剤、耐候安定剤、熱安定剤等の安定剤；ガラス繊維、炭素繊維等の補強材；近赤外線吸収剤；トリス（ジブロモプロピル）ホスフェート、トリアリルホスフェート、酸化アンチモン等の難燃剤；アニオン系、カチオン系、ノニオン系の界面活性剤等の帯電防止剤；無機顔料、有機顔料、染料等の着色剤；有機フィラーまたは無機フィラー；樹脂改質剤；有機充填剤や無機充填剤；可塑剤；滑剤；などが挙げられる。添加剤はアクリル系樹脂の重合時に添加されてもよく、フィルム形成時に添加されてもよい。添加剤の種類、数、組み合わせ、添加量等は、目的に応じて適切に設定され得る。
【００２２】
Ｂ−２．アクリル系樹脂
Ｂ−２−１．アクリル系樹脂の構成
アクリル系樹脂としては、任意の適切なアクリル系樹脂が採用され得る。アクリル系樹脂は、代表的には、モノマー単位として、アルキル（メタ）アクリレートを主成分として含有する。本明細書において「（メタ）アクリル」とは、アクリルおよび／またはメタクリルを意味する。アクリル系樹脂の主骨格を構成するアルキル（メタ）アクリレートとしては、直鎖状または分岐鎖状のアルキル基の炭素数１〜１８のものを例示できる。これらは単独であるいは組み合わせて使用することができる。さらに、アクリル系樹脂には、任意の適切な共重合モノマーを共重合により導入してもよい。このような共重合モノマーの種類、数、共重合比等は目的に応じて適切に設定され得る。アクリル系樹脂の主骨格の構成成分（モノマー単位）については、一般式（２）を参照しながら後述する。
【００２３】
アクリル系樹脂は、好ましくは、グルタルイミド単位、ラクトン環単位、無水マレイン酸単位、マレイミド単位および無水グルタル酸単位から選択される少なくとも１つを有する。ラクトン環単位を有するアクリル系樹脂は、例えば特開２００８−１８１０７８号公報に記載されており、当該公報の記載は本明細書に参考として援用される。グルタルイミド単位は、好ましくは、下記一般式（１）で表される：
【００２４】
【化１】
2018190172.tif 000003
【００２５】
一般式（１）において、Ｒ１およびＲ２は、それぞれ独立して、水素原子または炭素数１〜８のアルキル基を示し、Ｒ３は、水素原子、炭素数１〜１８のアルキル基、炭素数３〜１２のシクロアルキル基、または炭素数６〜１０のアリール基を示す。一般式（１）において、好ましくは、Ｒ１およびＲ２は、それぞれ独立して水素原子またはメチル基であり、Ｒ３は水素原子、メチル基、ブチル基またはシクロヘキシル基である。より好ましくは、Ｒ１はメチル基であり、Ｒ２は水素原子であり、Ｒ３はメチル基である。
【００２６】
上記アルキル（メタ）アクリレートは、代表的には、下記一般式（２）で表される：
【００２７】
【化２】
2018190172.tif 000004
【００２８】
一般式（２）において、Ｒ４は、水素原子またはメチル基を示し、Ｒ５は、水素原子、あるいは、置換されていてもよい炭素数１〜６の脂肪族または脂環式炭化水素基を示す。置換基としては、例えば、ハロゲン、水酸基が挙げられる。アルキル（メタ）アクリレートの具体例としては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸クロロメチル、（メタ）アクリル酸２−クロロエチル、（メタ）アクリル酸２−ヒドロキシエチル、（メタ）アクリル酸３−ヒドロキシプロピル、（メタ）アクリル酸２，３，４，５，６−ペンタヒドロキシヘキシルおよび（メタ）アクリル酸２，３，４，５−テトラヒドロキシペンチルが挙げられる。一般式（２）において、Ｒ５は、好ましくは、水素原子またはメチル基である。したがって、特に好ましいアルキル（メタ）アクリレートは、アクリル酸メチルまたはメタクリル酸メチルである。
【００２９】
上記アクリル系樹脂は、単一のグルタルイミド単位のみを含んでいてもよいし、上記一般式（１）におけるＲ１、Ｒ２およびＲ３が異なる複数のグルタルイミド単位を含んでいてもよい。
【００３０】
上記アクリル系樹脂におけるグルタルイミド単位の含有割合は、好ましくは２モル％〜５０モル％、より好ましくは２モル％〜４５モル％、さらに好ましくは２モル％〜４０モル％、特に好ましくは２モル％〜３５モル％、最も好ましくは３モル％〜３０モル％である。含有割合が２モル％より少ないと、グルタルイミド単位に由来して発現される効果（例えば、高い光学的特性、高い機械的強度、偏光子との優れた接着性、薄型化）が十分に発揮されないおそれがある。含有割合が５０モル％を超えると、例えば、耐熱性、透明性が不十分となるおそれがある。
【００３１】
上記アクリル系樹脂は、単一のアルキル（メタ）アクリレート単位のみを含んでいてもよいし、上記一般式（２）におけるＲ４およびＲ５が異なる複数のアルキル（メタ）アクリレート単位を含んでいてもよい。
【００３２】
上記アクリル系樹脂におけるアルキル（メタ）アクリレート単位の含有割合は、好ましくは５０モル％〜９８モル％、より好ましくは５５モル％〜９８モル％、さらに好ましくは６０モル％〜９８モル％、特に好ましくは６５モル％〜９８モル％、最も好ましくは７０モル％〜９７モル％である。含有割合が５０モル％より少ないと、アルキル（メタ）アクリレート単位に由来して発現される効果（例えば、高い耐熱性、高い透明性）が十分に発揮されないおそれがある。上記含有割合が９８モル％よりも多いと、樹脂が脆くて割れやすくなり、高い機械的強度が十分に発揮できず、生産性に劣るおそれがある。
【００３３】
上記アクリル系樹脂は、グルタルイミド単位およびアルキル（メタ）アクリレート単位以外の単位を含んでいてもよい。
【００３４】
１つの実施形態においては、アクリル系樹脂は、後述する分子内イミド化反応に関与していない不飽和カルボン酸単位を例えば０〜１０重量％含有することができる。不飽和カルボン酸単位の含有割合は、好ましくは０〜５重量％であり、より好ましくは０〜１重量％である。含有量がこのような範囲であれば、透明性、滞留安定性および耐湿性を維持することができる。
【００３５】
１つの実施形態においては、アクリル系樹脂は、上記以外の共重合可能なビニル系単量体単位（他のビニル系単量体単位）を含有することができる。その他のビニル系単量体としては、例えば、アクリロニトリル、メタクリロニトリル、エタクリロニトリル、アリルグリシジルエーテル、無水マレイン酸、無水イタコン酸、Ｎ−メチルマレイミド、Ｎ−エチルマレイミド、Ｎ−シクロヘキシルマレイミド、アクリル酸アミノエチル、アクリル酸プロピルアミノエチル、メタクリル酸ジメチルアミノエチル、メタクリル酸エチルアミノプロピル、メタクリル酸シクロヘキシルアミノエチル、Ｎ−ビニルジエチルアミン、Ｎ−アセチルビニルアミン、アリルアミン、メタアリルアミン、Ｎ−メチルアリルアミン、２−イソプロペニル−オキサゾリン、２−ビニル−オキサゾリン、２−アクロイル−オキサゾリン、Ｎ−フェニルマレイミド、メタクリル酸フェニルアミノエチル、スチレン、α−メチルスチレン、ｐ−グリシジルスチレン、ｐ−アミノスチレン、２−スチリル−オキサゾリンなどがあげられる。これらは、単独で用いてもよく併用してもよい。好ましくは、スチレン、α−メチルスチレンなどのスチレン系単量体である。他のビニル系単量体単位の含有割合は、好ましくは０〜１重量％であり、より好ましくは０〜０．１重量％である。このような範囲であれば、所望でない位相差の発現および透明性の低下を抑制することができる。
【００３６】
上記アクリル系樹脂におけるイミド化率は、好ましくは２．５％〜２０．０％である。イミド化率がこのような範囲であれば、耐熱性、透明性および成形加工性に優れた樹脂が得られ、フィルム成形時のコゲの発生や機械的強度の低下が防止され得る。上記アクリル系樹脂において、イミド化率は、グルタルイミド単位とアルキル（メタ）アクリレート単位との比で表される。この比は、例えば、アクリル系樹脂のＮＭＲスペクトル、ＩＲスペクトル等から得ることができる。本実施形態においては、イミド化率は、１ＨＮＭＲ  ＢＲＵＫＥＲ  ＡｖａｎｃｅＩＩＩ（４００ＭＨｚ）を用いて、樹脂の１Ｈ−ＮＭＲ測定により求めることができる。より具体的には、３．５から３．８ｐｐｍ付近のアルキル（メタ）アクリレートのＯ−ＣＨ３プロトン由来のピーク面積をＡとし、３．０から３．３ｐｐｍ付近のグルタルイミドのＮ−ＣＨ３プロトン由来のピークの面積をＢとして、次式により求められる。
イミド化率Ｉｍ（％）＝｛Ｂ／（Ａ＋Ｂ）｝×１００
【００３７】
上記アクリル系樹脂の酸価は、好ましくは０．１０ｍｍｏｌ／ｇ〜０．５０ｍｍｏｌ／ｇである。酸価がこのような範囲であれば、耐熱性、機械物性および成形加工性のバランスに優れた樹脂を得ることができる。酸価が小さすぎると、所望の酸価に調整するための変性剤の使用によるコストアップ、変性剤の残存によるゲル状物の発生といった問題が生じる場合がある。酸価が大きすぎると、フィルム成形時（例えば、溶融押出時）の発泡が起こりやすくなり、成形品の生産性が低下する傾向がある。上記アクリル系樹脂において、酸価は、当該アクリル系樹脂におけるカルボン酸単位およびカルボン酸無水物単位の含有量である。本実施形態においては、酸価は、例えば、ＷＯ２００５／０５４３１１または特開２００５−２３２７２号公報に記載の滴定法により算出することができる。
【００３８】
上記アクリル系樹脂の重量平均分子量は、好ましくは１０００〜２００００００、より好ましくは５０００〜１００００００、さらに好ましくは１００００〜５０００００、特に好ましくは５００００〜５０００００、最も好ましくは６００００〜１５００００である。重量平均分子量は、例えば、ゲル浸透クロマトグラフ（ＧＰＣシステム，東ソー製）を用いて、ポリスチレン換算により求めることができる。なお、溶剤としてはテトラヒドロフランが用いられ得る。
【００３９】
上記アクリル系樹脂は、Ｔｇ（ガラス転移温度）が、好ましくは１１０℃以上、より好ましくは１１５℃以上、さらに好ましくは１２０℃以上、特に好ましくは１２５℃以上、最も好ましくは１３０℃以上である。Ｔｇが１１０℃以上であれば、このような樹脂から得られた基材フィルムを含む偏光板は、耐久性に優れたものとなりやすい。Ｔｇの上限値は、好ましくは３００℃以下、より好ましくは２９０℃以下、さらに好ましくは２８５℃以下、特に好ましくは２００℃以下、最も好ましくは１６０℃以下である。Ｔｇがこのような範囲であれば、成形性に優れ得る。
【００４０】
Ｂ−２−２．アクリル系樹脂の重合
上記アクリル系樹脂は、例えば、以下の方法で製造することができる。この方法は、（Ｉ）一般式（２）で表されるアルキル（メタ）アクリレート単位に対応するアルキル（メタ）アクリレート単量体と、不飽和カルボン酸単量体および／またはその前駆体単量体と、を共重合して共重合体（ａ）を得ること；および、（ＩＩ）該共重合体（ａ）をイミド化剤にて処理することにより、当該共重合体（ａ）中のアルキル（メタ）アクリレート単量体単位と不飽和カルボン酸単量体および／またはその前駆体単量体単位の分子内イミド化反応を行い、一般式（１）で表されるグルタルイミド単位を共重合体中に導入すること；を含む。
【００４１】
不飽和カルボン酸単量体としては、例えば、アクリル酸、メタクリル酸、クロトン酸、α−置換アクリル酸、α−置換メタクリル酸が挙げられる。その前駆体単量体としては、例えば、アクリルアミド、メタクリルアミドなどが挙げられる。これらは、単独で用いてもよく併用してもよい。好ましい不飽和カルボン酸単量体はアクリル酸またはメタクリル酸であり、好ましい前駆体単量体はアクリルアミドである。
【００４２】
共重合体（ａ）をイミド化剤により処理する方法としては、任意の適切な方法を用いることができる。具体例としては、押出機を用いる方法、バッチ式反応槽（圧力容器）を用いる方法が挙げられる。押出機を用いる方法は、押出機を用いて共重合体（ａ）を加熱溶融し、これをイミド化剤で処理することを含む。この場合、押出機としては、任意の適切な押出機を用いることができる。具体例としては、単軸押出機、二軸押出機、多軸押出機が挙げられる。バッチ式反応槽（圧力容器）を用いる方法においては、任意の適切なバッチ式反応槽（圧力容器）を用いることができる。
【００４３】
イミド化剤としては、上記一般式（１）で表されるグルタルイミド単位を生成できる限りにおいて任意の適切な化合物を用いることができる。イミド化剤の具体例としては、メチルアミン、エチルアミン、ｎ−プロピルアミン、ｉ−プロピルアミン、ｎ−ブチルアミン、ｉ−ブチルアミン、ｔｅｒｔ−ブチルアミン、ｎ−ヘキシルアミン等の脂肪族炭化水素基含有アミン、アニリン、ベンジルアミン、トルイジン、トリクロロアニリン等の芳香族炭化水素基含有アミン、シクロヘキシルアミン等などの脂環式炭化水素基含有アミンが挙げられる。さらに、例えば加熱によりこのようなアミンを発生する尿素系化合物を用いることもできる。尿素化合物としては、例えば、尿素、１，３−ジメチル尿素、１，３−ジエチル尿素、１，３−ジプロピル尿素が挙げられる。イミド化剤は、好ましくはメチルアミン、アンモニア、シクロヘキシルアミンであり、より好ましくはメチルアミンである。
【００４４】
イミド化においては、上記イミド化剤に加えて、必要に応じて、閉環促進剤を添加してもよい。
【００４５】
イミド化におけるイミド化剤の使用量は、共重合体（ａ）１００重量部に対して、好ましくは０．５重量部〜１０重量部であり、より好ましくは０．５重量部〜６重量部である。イミド化剤の使用量が０．５重量部より少ないと、所望のイミド化率が達成されない場合が多い。その結果、得られる樹脂の耐熱性がきわめて不十分となり、成形後のコゲなどの外観欠陥を誘発する場合がある。イミド化剤の使用量が１０重量部を超えると、樹脂中にイミド化剤が残存し、当該イミド化剤により成形後のコゲなどの外観欠陥や発泡を誘発する場合がある。
【００４６】
本実施形態の製造方法は、必要に応じて、上記イミド化に加え、エステル化剤による処理を含むことができる。
【００４７】
エステル化剤としては、例えば、ジメチルカーボネート、２，２−ジメトキシプロパン、ジメチルスルホキシド、トリエチルオルトホルメート、トリメチルオルトアセテート、トリメチルオルトホルメート、ジフェニルカーボネート、ジメチルサルフェート、メチルトルエンスルホネート、メチルトリフルオロメタンスルホネート、メチルアセテート、メタノール、エタノール、メチルイソシアネート、ｐ−クロロフェニルイソシアネート、ジメチルカルボジイミド、ジメチル−ｔ−ブチルシリルクロライド、イソプロペニルアセテート、ジメチルウレア、テトラメチルアンモニウムハイドロオキサイド、ジメチルジエトキシシラン、テトラ−Ｎ−ブトキシシラン、ジメチル（トリメチルシラン）フォスファイト、トリメチルフォスファイト、トリメチルフォスフェート、トリクレジルフォスフェート、ジアゾメタン、エチレンオキサイド、プロピレンオキサイド、シクロヘキセンオキサイド、２−エチルヘキシルグリシジルエーテル、フェニルグリシジルエーテル、ベンジルグリシジルエーテルが挙げられる。これらの中でも、コストおよび反応性などの観点から、ジメチルカーボネートが好ましい。
【００４８】
エステル化剤の添加量は、アクリル系樹脂の酸価が所望の値になるように設定され得る。
【００４９】
Ｂ−２−３．他の樹脂の併用
本発明の実施形態においては、上記アクリル系樹脂と他の樹脂とを併用してもよい。すなわち、アクリル系樹脂を構成するモノマー成分と他の樹脂を構成するモノマー成分とを共重合し、当該共重合体をＢ−４項で後述するフィルム形成に供してもよく；アクリル系樹脂と他の樹脂とのブレンドをフィルム形成に供してもよい。他の樹脂としては、例えば、スチレン系樹脂、ポリエチレン、ポリプロピレン、ポリアミド、ポリフェニレンサルファイド、ポリエーテルエーテルケトン、ポリエステル、ポリスルホン、ポリフェニレンオキサイド、ポリアセタール、ポリイミド、ポリエーテルイミドなどの他の熱可塑性樹脂、フェノール系樹脂、メラミン系樹脂、ポリエステル系樹脂、シリコーン系樹脂、エポキシ系樹脂などの熱硬化性樹脂が挙げられる。併用する樹脂の種類および配合量は、目的および得られるフィルムに所望される特性等に応じて適切に設定され得る。例えば、スチレン系樹脂（好ましくは、アクリロニトリル−スチレン共重合体）は、位相差制御剤として併用され得る。
【００５０】
アクリル系樹脂と他の樹脂とを併用する場合、アクリル系樹脂と他の樹脂とのブレンドにおけるアクリル系樹脂の含有量は、好ましくは５０重量％〜１００重量％、より好ましくは６０重量％〜１００重量％、さらに好ましくは７０重量％〜１００重量％、特に好ましくは８０重量％〜１００重量％である。含有量が５０重量％未満である場合には、アクリル系樹脂が本来有する高い耐熱性、高い透明性が十分に反映できないおそれがある。
【００５１】
Ｂ−３．コアシェル型粒子
上記基材フィルムにおいて、コアシェル型粒子は、アクリル系樹脂１００重量部に対して、好ましくは５重量部〜５０重量部、より好ましくは５重量部〜４０重量部配合される。これにより、基材フィルム上に表面処理層を形成した場合に、表面処理層を形成する組成物の基材フィルムへの浸透がさらに促進され得、基材フィルムと表面処理層との密着性が高い光学フィルムが得られ得る。
【００５２】
コアシェル型粒子は、代表的には、ゴム状重合体で構成されたコアと、ガラス状重合体で構成され該コアを被覆する被覆層と、を有する。コアシェル型粒子は、最内層または中間層として、ガラス状重合体で構成された層を一層以上有していてもよい。
【００５３】
コアを構成するゴム状重合体のＴｇは、好ましくは２０℃以下であり、より好ましくは−６０℃〜２０℃であり、さらに好ましくは−６０℃〜１０℃である。コアを構成するゴム状重合体のＴｇが２０℃を超えると、アクリル系樹脂の機械的強度の向上が十分ではないおそれがある。被覆層を構成するガラス状重合体（硬質重合体）のＴｇは、好ましくは５０℃以上であり、より好ましくは５０℃〜１４０℃であり、さらに好ましくは６０℃〜１３０℃である。被覆層を構成するガラス状重合体のＴｇが５０℃より低いと、アクリル系樹脂の耐熱性が低下するおそれがある。
【００５４】
コアシェル型粒子におけるコアの含有割合は、好ましくは３０重量％〜９５重量％、より好ましくは５０重量％〜９０重量％である。コアにおけるガラス状重合体層の割合は、コアの総量１００重量％に対して０〜６０重量％、好ましくは０〜４５重量％、より好ましくは１０重量％〜４０重量％である。コアシェル型粒子における被覆層の含有割合は、好ましくは５重量％〜７０重量％、より好ましくは１０重量％〜５０重量％である。
【００５５】
１つの実施形態においては、アクリル系樹脂中に分散されたコアシェル型粒子は扁平形状を有し得る。コアシェル型粒子は、Ｂ−４項で後述する延伸によって扁平化され得る。扁平化されたコアシェル型粒子の長さ／厚みの比は７．０以下である。長さ／厚みの比は、好ましくは６．５以下であり、より好ましくは６．３以下である。一方、長さ／厚みの比は、好ましくは４．０以上であり、より好ましくは４．５以上であり、さらに好ましくは５．０以上である。本明細書において「長さ／厚みの比」とは、コアシェル型粒子の平面視形状の代表長さと厚みとの比を意味する。ここで、「代表長さ」とは、平面視形状が円形の場合には直径、楕円形の場合には長径、矩形または多角形の場合には対角線の長さをいう。当該比は、例えば、以下の手順で求められ得る。得られたフィルム断面を透過型電子顕微鏡（例えば、加速電圧８０ｋＶ、ＲｕＯ４染色超薄切片法）で撮影し、得られた写真に存在するコアシェル型粒子のうち長いもの（代表長さに近い断面が得られているもの）から順に３０個を抽出し、（長さの平均値）／（厚みの平均値）を算出することにより、当該比が得られ得る。
【００５６】
コアシェル型粒子のコアを構成するゴム状重合体、被覆層を構成するガラス状重合体（硬質重合体）、これらの重合方法、およびその他の構成の詳細については、例えば特開２０１６−３３５５２号公報に記載されている。この公報の記載は、本明細書に参考として援用される。
【００５７】
Ｂ−４．基材フィルムの形成
本発明の実施形態による基材フィルムは、代表的には、上記アクリル系樹脂（その他の樹脂を併用する場合には、当該その他の樹脂とのブレンド）およびコアシェル型粒子を含む組成物をフィルム形成することを含む方法により形成され得る。さらに、基材フィルムを形成する方法は、上記フィルムを延伸することを含み得る。
【００５８】
フィルム形成に用いられるコアシェル型粒子の平均粒子径は、好ましくは１ｎｍ〜５００ｎｍである。コアの平均粒子径は、好ましくは５０ｎｍ〜３００ｎｍであり、より好ましくは７０ｎｍ〜３００ｎｍである。
【００５９】
フィルムを形成する方法としては、任意の適切な方法を採用することができる。具体例としては、キャスト塗工法（例えば、流延法）、押出成形法、射出成形法、圧縮成形法、トランスファー成形法、ブロー成形法、粉末成形法、ＦＲＰ成形法、カレンダー成形法、熱プレス法が挙げられる。好ましくは、押出成形法またはキャスト塗工法である。得られるフィルムの平滑性を高め、良好な光学的均一性を得ることができるからである。特に好ましくは、押出成形法である。残存溶媒による問題を考慮する必要がないからである。中でも、Ｔダイを用いた押出成形法が、フィルムの生産性および以降の延伸処理の容易性の観点から好ましい。成形条件は、使用される樹脂の組成や種類、得られるフィルムに所望される特性等に応じて適宜設定され得る。
【００６０】
延伸方法としては、任意の適切な延伸方法、延伸条件（例えば、延伸温度、延伸倍率、延伸速度、延伸方向）が採用され得る。延伸方法の具体例としては、自由端延伸、固定端延伸、自由端収縮、固定端収縮が挙げられる。これらは、単独で用いてもよく、同時に用いてもよく、逐次に用いてもよい。アクリル系樹脂に対するコアシェル型粒子の配合量が適切に調整されたフィルムを適切な延伸条件で延伸することにより、得られる基材フィルム上に表面処理層を形成した場合に、表面処理層を形成する組成物の基材フィルムへの浸透がさらに促進され得、基材フィルムと表面処理層との密着性が高い光学フィルムが得られ得る。
【００６１】
延伸方向は、目的に応じて適切な方向が採用され得る。具体的には、長さ方向、幅方向、厚さ方向、斜め方向が挙げられる。延伸方向は、一方向であってもよく（一軸延伸）、二方向であってもよく（二軸延伸）、三方向以上であってもよい。本発明の実施形態においては、代表的には、長さ方向の一軸延伸、長さ方向および幅方向の同時二軸延伸、長さ方向および幅方向の逐次二軸延伸が採用され得る。好ましくは、二軸延伸（同時または逐次）である。面内位相差の制御が容易であり、光学的等方性を実現しやすいからである。
【００６２】
延伸温度は、基材フィルムに所望される光学的特性、機械的特性および厚み、使用される樹脂の種類、使用されるフィルムの厚み、延伸方法（一軸延伸または二軸延伸）、延伸倍率、延伸速度等に応じて変化し得る。具体的には、延伸温度は、好ましくはＴｇ〜Ｔｇ＋５０℃、さらに好ましくはＴｇ＋１５℃〜Ｔｇ＋５０℃、最も好ましくはＴｇ＋３５℃〜Ｔｇ＋５０℃である。このような温度で延伸することにより、適切な特性を有する基材フィルムが得られ得る。具体的な延伸温度は、例えば１１０℃〜２００℃であり、好ましくは１２０℃〜１９０℃であり、さらに好ましくは１５０℃〜１９０℃である。延伸温度がこのような範囲であれば、延伸倍率および延伸速度を適切に調整することにより、得られる基材フィルム上に表面処理層を形成した場合に、表面処理層を形成する組成物の基材フィルムへの浸透がさらに促進され得、基材フィルムと表面処理層との密着性が高い光学フィルムが得られ得る。
【００６３】
延伸倍率もまた、延伸温度と同様に、光学的特性、機械的特性および厚み、使用される樹脂の種類、使用されるフィルムの厚み、延伸方法（一軸延伸または二軸延伸）、延伸温度、延伸速度等に応じて変化し得る。二軸延伸を採用する場合、幅方向（ＴＤ）の延伸倍率と長さ方向（ＭＤ）の延伸倍率との比（ＴＤ／ＭＤ）は、好ましくは１．０〜１．５であり、より好ましくは１．０〜１．４であり、さらに好ましくは１．０〜１．３である。また、二軸延伸を採用する場合の面倍率（長さ方向の延伸倍率と幅方向の延伸倍率との積）は、好ましくは２．０〜６．０であり、より好ましくは３．０〜５．５であり、さらに好ましくは３．５〜５．２である。延伸倍率がこのような範囲であれば、延伸温度および延伸速度を適切に調整することにより、得られる基材フィルム上に表面処理層を形成した場合に、表面処理層を形成する組成物の基材フィルムへの浸透がさらに促進され得、基材フィルムと表面処理層との密着性が高い光学フィルムが得られ得る。
【００６４】
延伸速度もまた、延伸温度と同様に、光学的特性、機械的特性および厚み、使用される樹脂の種類、使用されるフィルムの厚み、延伸方法（一軸延伸または二軸延伸）、延伸温度、延伸倍率等に応じて変化し得る。延伸速度は、好ましくは３％／秒〜２０％／秒であり、より好ましくは３％／秒〜１５％／秒であり、さらに好ましくは３％／秒〜１０％／秒である。二軸延伸を採用する場合、１つの方向の延伸速度ともう１つの方向の延伸速度とは、同一であってもよく異なっていてもよい。延伸速度がこのような範囲であれば、延伸温度および延伸倍率を適切に調整することにより、得られる基材フィルム上に表面処理層を形成した場合に、表面処理層を形成する組成物の基材フィルムへの浸透がさらに促進され得、基材フィルムと表面処理層との密着性が高い光学フィルムが得られ得る。
【００６５】
以上のようにして、基材フィルムが形成され得る。
【００６６】
Ｃ．表面処理層
表面処理層は、光学フィルムに求められる機能に応じて基材フィルムの片側に形成された任意の適切な機能層である。表面処理層の具体例としては、ハードコート層、防眩層、および反射防止層等が挙げられる。表面処理層の厚みは、好ましくは３μｍ〜２０μｍであり、より好ましくは５μｍ〜１５μｍである。
【００６７】
表面処理層は、代表的には、基材フィルム上に形成された樹脂組成物の硬化層である。表面処理層を形成する工程は、基材フィルム上に表面処理層形成用の樹脂組成物を塗布して塗布層を形成することと、上記塗布層を乾燥および硬化して表面処理層とすることを含み得る。上記塗布層を乾燥および硬化することは、上記塗布層を加熱することを含み得る。
【００６８】
樹脂組成物の塗布方法としては、任意の適切な方法を採用し得る。例えば、バーコート法、ロールコート法、グラビアコート法、ロッドコート法、スロットオリフィスコート法、カーテンコート法、ファウンテンコート法、コンマコート法が挙げられる。塗布を容易にする観点から、樹脂組成物は希釈用の溶剤を含むことが好ましい。
【００６９】
塗布層の加熱温度は、樹脂組成物の組成に応じた任意の適切な温度に設定され得、好ましくは、基材フィルムに含まれるアクリル系樹脂のガラス転移温度以下に設定される。基材フィルムに含まれるアクリル系樹脂のガラス転移温度以下の温度で加熱すれば、加熱による変形が抑制された光学フィルムが得られ得る。塗布層の加熱温度は、例えば、５０℃〜１４０℃であり、好ましくは６０℃〜１００℃である。このような加熱温度で加熱することにより、基材フィルムと表面処理層との密着性に優れた光学フィルムが得られ得る。
【００７０】
Ｃ−１．ハードコート層
ハードコート層は、基材フィルムの表面に耐擦傷性および耐薬品性等を付与する層である。ハードコート層は、鉛筆硬度試験で好ましくはＨ以上、より好ましくは３Ｈ以上の硬度を有する。鉛筆硬度試験は、ＪＩＳ Ｋ ５４００に準じて測定され得る。ハードコート層形成用の樹脂組成物は、例えば、熱、光（紫外線等）または電子線等により硬化し得る硬化性化合物を含み得る。ハードコート層およびハードコート層形成用の樹脂組成物の詳細は、例えば特開２０１４−２４０９５５号公報に記載されている。当該公報は、その全体の記載が本明細書に参考として援用される。
【００７１】
Ｃ−２．防眩層
防眩層は、光を散乱して反射させることで、外光の映り込みを防止するための層である。防眩層形成用の樹脂組成物は、例えば、熱、光（紫外線等）または電子線等により硬化し得る硬化性化合物を含み得る。防眩層は、代表的には、表面に微細凹凸形状を有する。このような微細凹凸形状を形成する方法としては、例えば、上記硬化性化合物に微粒子を含有させる方法が挙げられる。防眩層および防眩層形成用の樹脂組成物の詳細は、例えば特開２０１７−３２７１１号公報に記載されている。当該公報は、その全体の記載が本明細書に参考として援用される。
【００７２】
Ｃ−３．反射防止層
反射防止層は、外光の反射を防止するための層である。反射防止層形成用の樹脂組成物は、例えば、熱、光（紫外線等）または電子線等により硬化し得る硬化性化合物を含み得る。反射防止層は、１層のみからなる単層であっても良いし、２層以上からなる複数層であっても良い。反射防止層および反射防止層形成用の樹脂組成物の詳細は、例えば特開２０１２−１５５０５０号公報に記載されている。当該公報は、その全体の記載が本明細書に参考として援用される。
【００７３】
Ｄ．偏光板
上記ＡからＣ項に記載の光学フィルムは、偏光板に適用され得る。したがって、本発明は、そのような光学フィルムを用いた偏光板も包含する。代表的には、偏光板は、偏光子と、偏光子の片側に配置された本発明の光学フィルムと、を有する。光学フィルムは、その基材フィルム側が偏光子と貼り合わせられ、偏光子の保護層として機能し得る。
【００７４】
偏光子としては、任意の適切な偏光子が採用され得る。例えば、偏光子を形成する樹脂フィルムは、単層の樹脂フィルムであってもよく、二層以上の積層体であってもよい。
【００７５】
単層の樹脂フィルムから構成される偏光子の具体例としては、ポリビニルアルコール（ＰＶＡ）系フィルム、部分ホルマール化ＰＶＡ系フィルム、エチレン・酢酸ビニル共重合体系部分ケン化フィルム等の親水性高分子フィルムに、ヨウ素や二色性染料等の二色性物質による染色処理および延伸処理が施されたもの、ＰＶＡの脱水処理物やポリ塩化ビニルの脱塩酸処理物等ポリエン系配向フィルム等が挙げられる。好ましくは、光学特性に優れることから、ＰＶＡ系フィルムをヨウ素で染色し一軸延伸して得られた偏光子が用いられる。
【００７６】
上記ヨウ素による染色は、例えば、ＰＶＡ系フィルムをヨウ素水溶液に浸漬することにより行われる。上記一軸延伸の延伸倍率は、好ましくは３〜７倍である。延伸は、染色処理後に行ってもよいし、染色しながら行ってもよい。また、延伸してから染色してもよい。必要に応じて、ＰＶＡ系フィルムに、膨潤処理、架橋処理、洗浄処理、乾燥処理等が施される。例えば、染色の前にＰＶＡ系フィルムを水に浸漬して水洗することで、ＰＶＡ系フィルム表面の汚れやブロッキング防止剤を洗浄することができるだけでなく、ＰＶＡ系フィルムを膨潤させて染色ムラなどを防止することができる。
【００７７】
積層体を用いて得られる偏光子の具体例としては、樹脂基材と当該樹脂基材に積層されたＰＶＡ系樹脂層（ＰＶＡ系樹脂フィルム）との積層体、あるいは、樹脂基材と当該樹脂基材に塗布形成されたＰＶＡ系樹脂層との積層体を用いて得られる偏光子が挙げられる。樹脂基材と当該樹脂基材に塗布形成されたＰＶＡ系樹脂層との積層体を用いて得られる偏光子は、例えば、ＰＶＡ系樹脂溶液を樹脂基材に塗布し、乾燥させて樹脂基材上にＰＶＡ系樹脂層を形成して、樹脂基材とＰＶＡ系樹脂層との積層体を得ること；当該積層体を延伸および染色してＰＶＡ系樹脂層を偏光子とすること；により作製され得る。本実施形態においては、延伸は、代表的には積層体をホウ酸水溶液中に浸漬させて延伸することを含む。さらに、延伸は、必要に応じて、ホウ酸水溶液中での延伸の前に積層体を高温（例えば、９５℃以上）で空中延伸することをさらに含み得る。得られた樹脂基材／偏光子の積層体はそのまま用いてもよく（すなわち、樹脂基材を偏光子の保護層としてもよく）、樹脂基材／偏光子の積層体から樹脂基材を剥離し、当該剥離面に目的に応じた任意の適切な保護層を積層して用いてもよい。このような偏光子の製造方法の詳細は、例えば特開２０１２−７３５８０号公報に記載されている。当該公報は、その全体の記載が本明細書に参考として援用される。
【００７８】
偏光子の厚みは、例えば１μｍ〜８０μｍである。１つの実施形態においては、偏光子の厚みは、好ましくは１μｍ〜２０μｍであり、さらに好ましくは３μｍ〜１５μｍである。
【００７９】
Ｅ．画像表示装置
上記Ｄ項に記載の偏光板は、画像表示装置に適用され得る。したがって、本発明は、そのような偏光板を用いた画像表示装置も包含する。画像表示装置の代表例としては、液晶表示装置、有機エレクトロルミネセンス（ＥＬ）表示装置が挙げられる。画像表示装置は業界で周知の構成が採用されるので、詳細な説明は省略する。
【実施例】
【００８０】
以下、実施例によって本発明を具体的に説明するが、本発明はこれら実施例によって限定されるものではない。各特性の測定方法は以下の通りである。なお、特に明記しない限り、実施例における「部」および「％」は重量基準である。
（１）基材フィルムの最大伸び率（ＴＭＡ測定）
基材フィルムを幅４ｍｍ×長さ２０ｍｍのサイズに裁断して、初期長さが２０ｍｍの測定サンプルとした。なお、基材フィルムの長手方向が長さ方向となるように裁断して得られる測定サンプルＡと、基材フィルムの長手方向に直交する方向が長さ方向となるように裁断して得られる測定サンプルＢとを用意した。
測定サンプルＡおよび測定サンプルＢのそれぞれについて、熱機械分析装置（日立ハイテクサイエンス社製、型番「ＴＭＡ７１００」）を用いて、測定サンプルを測定冶具に取り付け、測定サンプルの長さ方向に９８ｍＮ／ｍｉｎの引張荷重を加えながら２４℃から１５０℃まで５℃／ｍｉｎで昇温したときの、軟化点に至るまでの最大伸び率を測定した。
なお、最大伸び率は以下の式を用いて算出した。
最大伸び率（％）＝（最大伸び時のサンプル長−初期サンプル長）／初期サンプル長×１００
測定サンプルＡの最大伸び率は、基材フィルムの長手方向の最大伸び率に対応し、測定サンプルＢの最大伸び率は、基材フィルムの短手方向（長手方向に直交する方向）の最大伸び率に対応する。
（２）密着性評価
表面処理層の基材フィルムに対する密着性を、ＪＩＳ  Ｋ−５４００の碁盤目剥離試験（碁盤目数：１００個）に準じて評価し、以下の指標により判定した。
〇：碁盤目剥離数が０個
×：碁盤目剥離数が１個以上【００８１】
＜製造例１＞
表面処理層形成用の樹脂組成物として、以下の組成物Ａ〜Ｃを用意した。
（１）組成物Ａ
４−ＨＢＡ（大阪有機化学工業（株）製）１６重量部、ＮＫオリゴＵＡ−５３Ｈ−８０ＢＫ（新中村化学工業（株）製）３２重量部、ビスコート＃３００（大阪有機化学工業（株）製）４８重量部、Ａ−ＧＬＹ−９Ｅ（新中村化学工業（株）製）４重量部、ＩＲＧＡＣＵＲＥ９０７（ＢＡＳＦ製）２．４重量部を混合し、それぞれＭＩＢＫ：ＰＧＭ＝５０：５０の溶媒で固形分濃度４２．０％となるよう希釈して得られるＵＶ硬化性樹脂。
（２）組成物Ｂ
ビスコート＃３００（大阪有機化学工業（株）製）１００重量部、ＩＲＧＡＣＵＲＥ９０７（ＢＡＳＦ製）２．４重量部を混合し、ＭＩＢＫ：ＰＧＭ＝５０：５０の溶媒で固形分濃度４２．０％となるよう希釈して得られるＵＶ硬化性樹脂。
（３）組成物Ｃ
４−ＨＢＡ（大阪有機化学工業（株）製）２０重量部、ＮＫオリゴＵＡ−５３Ｈ−８０ＢＫ（新中村化学工業（株）製）４０重量部、ビスコート＃３００（大阪有機化学工業（株）製）６０重量部、ＩＲＧＡＣＵＲＥ９０７（ＢＡＳＦ製）５重量部、テクポリマーＳＳＸ−１０３ＤＸＥ（積水化成品工業（株）製）０．５重量部を混合し、それぞれトルエン：ＭＥＫ＝７０：３０の溶媒で固形分濃度４０．０％となるよう希釈して得られるＵＶ硬化性樹脂。【００８２】
＜実施例１＞
１．基材フィルムの作製
ＭＳ樹脂（ＭＳ−２００；メタクリル酸メチル／スチレン（モル比）＝８０／２０の共重合体，新日鐵化学（株）製）をモノメチルアミンでイミド化（イミド化率：５％）した。得られたイミド化ＭＳ樹脂は、一般式（１）で表されるグルタルイミド単位（Ｒ１およびＲ３はメチル基、Ｒ２は水素原子である）、一般式（２）で表される（メタ）アクリル酸エステル単位（Ｒ４およびＲ５はメチル基である）、およびスチレン単位を有していた。なお、上記イミド化には、口径１５ｍｍの噛合い型同方向回転式二軸押出機を用いた。押出機の各温調ゾーンの設定温度を２３０℃、スクリュー回転数１５０ｒｐｍとし、ＭＳ樹脂を２．０ｋｇ／ｈｒで供給し、モノメチルアミンの供給量はＭＳ樹脂１００重量部に対して２重量部とした。ホッパーからＭＳ樹脂を投入し、ニーディングブロックによって樹脂を溶融および充満させた後、ノズルからモノメチルアミンを注入した。反応ゾーンの末端にはシールリングを入れて樹脂を充満させた。反応後の副生成物および過剰のメチルアミンを、ベント口の圧力を−０．０８ＭＰａに減圧して脱揮した。押出機出口に設けられたダイスからストランドとして出てきた樹脂は、水槽で冷却した後、ペレタイザでペレット化した。得られたイミド化ＭＳ樹脂のイミド化率は５．０％、酸価は０．５ｍｍｏｌ／ｇであった。
上記で得られたイミド化ＭＳ樹脂１００重量部とコアシェル型粒子１０重量部とを単軸押出機に投入して溶融混合し、Ｔダイを通してフィルム形成することにより押出フィルムを得た。得られた押出フィルムを、延伸温度１６０℃で長さ方向および幅方向にそれぞれ２倍に同時二軸延伸した。延伸速度は、長さ方向および幅方向ともに１０％／秒であった。
このようにして、基材フィルムＡを作製した。得られた基材フィルムＡの厚みは３０μｍであった。基材フィルムＡの長手方向の最大伸び率および短手方向の最大伸び率を測定した。結果を表１に示す。
２．光学フィルムの作製
上記基材フィルムＡの片側に、硬化後の厚みが６μｍとなるように組成物Ａを塗布して塗布層を形成した。次いで、上記塗布層を、７０℃で乾燥させるとともにＵＶ硬化させることにより、基材フィルムＡの片側にハードコート層が形成された光学フィルム１を得た。上記光学フィルム１を密着性評価に供した。結果を表１に示す。【００８３】
＜実施例２＞
上記基材フィルムＡの片側に、組成物Ｂを塗布して乾燥および硬化させることによりハードコート層を形成したこと以外は実施例１と同様にして、基材フィルムＡの片側にハードコート層が形成された光学フィルム２を得た。上記光学フィルム２を密着性評価に供した。結果を表１に示す。【００８４】
＜実施例３＞
上記基材フィルムＡの片側に、組成物Ｃを塗布して硬化させることにより防眩層を形成したこと以外は実施例１と同様にして、基材フィルムＡの片側に防眩層が形成された光学フィルム３を得た。上記光学フィルム３を密着性評価に供した。結果を表１に示す。【００８５】
＜実施例４＞
１．基材フィルムの作製
コアシェル型粒子の配合量を１５重量部としたこと、および押出フィルムの延伸温度を１５２℃としたこと以外は実施例１と同様にして、基材フィルムＢを作製した。基材フィルムＢの長手方向の最大伸び率および短手方向の最大伸び率を測定した。結果を表１に示す。
２．光学フィルムの作製
上記基材フィルムＢを用いたこと以外は実施例１と同様にして、基材フィルムＢの片側にハードコート層が形成された光学フィルム４を得た。上記光学フィルム４を密着性評価に供した。結果を表１に示す。【００８６】
＜実施例５＞
１．基材フィルムの作製
上記で得られたイミド化ＭＳ樹脂１００重量部とコアシェル型粒子１０重量部とを単軸押出機に投入して溶融混合し、Ｔダイを通してフィルム形成することにより押出フィルムを得た。得られた押出フィルムを、延伸温度１６０℃で長さ方向および幅方向にそれぞれ２倍に同時二軸延伸した。延伸速度は、長さ方向および幅方向ともに１０％／秒であった。
このようにして、基材フィルムＣを作製した。得られた基材フィルムＣの厚みは４０μｍであった。基材フィルムＣの長手方向の最大伸び率および短手方向の最大伸び率を測定した。結果を表１に示す。
２．光学フィルムの作製
上記基材フィルムＣを用いたこと以外は実施例１と同様にして、基材フィルムＣの片側にハードコート層が形成された光学フィルム５を得た。上記光学フィルム５を密着性評価に供した。結果を表１に示す。【００８７】
＜実施例６＞
１．基材フィルムの作製
上記で得られたイミド化ＭＳ樹脂１００重量部とコアシェル型粒子１０重量部とを単軸押出機に投入して溶融混合し、Ｔダイを通してフィルム形成することにより押出フィルムを得た。得られた押出フィルムを、延伸温度１６０℃で長さ方向および幅方向にそれぞれ２倍に同時二軸延伸した。延伸速度は、長さ方向および幅方向ともに１０％／秒であった。
このようにして、基材フィルムＤを作製した。得られた基材フィルムＤの厚みは３５μｍであった。基材フィルムＤの長手方向の最大伸び率および短手方向の最大伸び率を測定した。結果を表１に示す。
２．光学フィルムの作製
上記基材フィルムＤを用いたこと以外は実施例１と同様にして、基材フィルムＤの片側にハードコート層が形成された光学フィルム６を得た。上記光学フィルム６を密着性評価に供した。結果を表１に示す。【００８８】
＜実施例７＞
１．基材フィルムの作製
押出フィルムの延伸温度を１５０℃としたこと以外は実施例１と同様にして、基材フィルムＥを作製した。基材フィルムＥの長手方向の最大伸び率および短手方向の最大伸び率を測定した。結果を表１に示す。
２．光学フィルムの作製
上記基材フィルムＥを用いたこと以外は実施例１と同様にして、基材フィルムＥの片側にハードコート層が形成された光学フィルム７を得た。上記光学フィルム７を密着性評価に供した。結果を表１に示す。【００８９】
＜実施例８＞
１．基材フィルムの作製
コアシェル型粒子の配合量を２３重量部としたこと、および押出フィルムの延伸温度を１５２℃としたこと以外は実施例１と同様にして、基材フィルムＦを作製した。基材フィルムＦの長手方向の最大伸び率および短手方向の最大伸び率を測定した。結果を表１に示す。
２．光学フィルムの作製
上記基材フィルムＦを用いたこと以外は実施例１と同様にして、基材フィルムＦの片側にハードコート層が形成された光学フィルム８を得た。上記光学フィルム８を密着性評価に供した。結果を表１に示す。【００９０】
＜実施例９＞
１．基材フィルムの作製
コアシェル型粒子を配合しなかったこと以外は実施例１と同様にして、基材フィルムＧを作製した。基材フィルムＧの長手方向の最大伸び率および短手方向の最大伸び率を測定した。結果を表１に示す。
２．光学フィルムの作製
上記基材フィルムＧを用いたこと以外は実施例１と同様にして、基材フィルムＧの片側にハードコート層が形成された光学フィルム９を得た。上記光学フィルム９を密着性評価に供した。結果を表１に示す。【００９１】
＜実施例１０＞
１．基材フィルムの作製
押出フィルムの延伸温度を１４０℃としたこと以外は実施例１と同様にして、基材フィルムＨを作製した。基材フィルムＨの長手方向の最大伸び率および短手方向の最大伸び率を測定した。結果を表１に示す。
２．光学フィルムの作製
上記基材フィルムＨを用いたこと以外は実施例１と同様にして、基材フィルムＨの片側にハードコート層が形成された光学フィルム１０を得た。上記光学フィルム１０を密着性評価に供した。結果を表１に示す。【００９２】
＜実施例１１＞
１．基材フィルムの作製
コアシェル型粒子の配合量を２３重量部としたこと、および押出フィルムの延伸温度を１３７℃としたこと以外は実施例１と同様にして、基材フィルムＩを作製した。基材フィルムＩの長手方向の最大伸び率および短手方向の最大伸び率を測定した。結果を表１に示す。
２．光学フィルムの作製
上記基材フィルムＩを用いたこと以外は実施例１と同様にして、基材フィルムＩの片側にハードコート層が形成された光学フィルム１１を得た。上記光学フィルム１１を密着性評価に供した。結果を表１に示す。【００９３】
＜実施例１２＞
１．基材フィルムの作製
コアシェル型粒子を配合しなかったこと、および押出フィルムの延伸温度を１５５℃としたこと以外は実施例１と同様にして、基材フィルムＪを作製した。基材フィルムＪの長手方向の最大伸び率および短手方向の最大伸び率を測定した。結果を表１に示す。
２．光学フィルムの作製
上記基材フィルムＪを用いたこと以外は実施例１と同様にして、基材フィルムＪの片側にハードコート層が形成された光学フィルム１２を得た。上記光学フィルム１２を密着性評価に供した。結果を表１に示す。【００９４】
＜実施例１３＞
１．基材フィルムの作製
コアシェル型粒子の配合量を５重量部としたこと、および押出フィルムの延伸温度を１４０℃としたこと以外は実施例１と同様にして、基材フィルムＫを作製した。基材フィルムＫの長手方向の最大伸び率および短手方向の最大伸び率を測定した。結果を表１に示す。
２．光学フィルムの作製
上記基材フィルムＫを用いたこと以外は実施例１と同様にして、基材フィルムＫの片側にハードコート層が形成された光学フィルム１３を得た。上記光学フィルム１３を密着性評価に供した。結果を表１に示す。【００９５】
＜実施例１４＞
１．基材フィルムの作製
コアシェル型粒子を配合しなかったこと、および押出フィルムの延伸温度を１５０℃としたこと以外は実施例１と同様にして、基材フィルムＬを作製した。基材フィルムＬの長手方向の最大伸び率および短手方向の最大伸び率を測定した。結果を表１に示す。
２．光学フィルムの作製
上記基材フィルムＬを用いたこと以外は実施例１と同様にして、基材フィルムＬの片側にハードコート層が形成された光学フィルム１４を得た。上記光学フィルム１４を密着性評価に供した。結果を表１に示す。【００９６】
＜比較例１＞
１．基材フィルムの作製
コアシェル型粒子の配合量を３重量部としたこと、および押出フィルムの延伸温度を１４０℃としたこと以外は実施例１と同様にして、基材フィルムＭを作製した。基材フィルムＭの長手方向の最大伸び率および短手方向の最大伸び率を測定した。結果を表１に示す。
２．光学フィルムの作製
上記基材フィルムＭを用いたこと以外は実施例１と同様にして、基材フィルムＭの片側にハードコート層が形成された光学フィルム１５を得た。上記光学フィルム１５を密着性評価に供した。結果を表１に示す。【００９７】
＜比較例２＞
１．基材フィルムの作製
コアシェル型粒子を配合しなかったこと、および押出フィルムの延伸温度を１４０℃としたこと以外は実施例１と同様にして、基材フィルムＮを作製した。基材フィルムＮの長手方向の最大伸び率および短手方向の最大伸び率を測定した。結果を表１に示す。
２．光学フィルムの作製
上記基材フィルムＮを用いたこと以外は実施例１と同様にして、基材フィルムＮの片側にハードコート層が形成された光学フィルム１６を得た。上記光学フィルム１６を密着性評価に供した。結果を表１に示す。【００９８】
＜比較例３＞
上記基材フィルムＮの片側に、組成物Ｂを塗布して乾燥および硬化させることによりハードコート層を形成したこと以外は比較例２と同様にして、基材フィルムＮの片側にハードコート層が形成された光学フィルム１７を得た。上記光学フィルム１７を密着性評価に供した。結果を表１に示す。【００９９】
＜比較例４＞
上記基材フィルムＮの片側に、組成物Ｃを塗布して乾燥および硬化させることにより防眩層を形成したこと以外は比較例２と同様にして、基材フィルムＮの片側に防眩層が形成された光学フィルム１８を得た。上記光学フィルム１８を密着性評価に供した。結果を表１に示す。【０１００】
＜比較例５＞
１．基材フィルムの作製
コアシェル型粒子を配合しなかったこと、および押出フィルムの延伸温度を１３０℃としたこと以外は実施例１と同様にして、基材フィルムＯを作製した。基材フィルムＯの長手方向の最大伸び率および短手方向の最大伸び率を測定した。結果を表１に示す。
２．光学フィルムの作製
上記基材フィルムＯを用いたこと以外は実施例１と同様にして、基材フィルムＯの片側にハードコート層が形成された光学フィルム１９を得た。上記光学フィルム１９を密着性評価に供した。結果を表１に示す。【０１０１】
【表１】
2018190172.tif 000005
【０１０２】
表１から明らかなように、長手方向の最大伸び率および短手方向の最大伸び率のうち少なくとも一方が０．４０％以上である基材フィルムを用いた実施例１〜１４の光学フィルムは、表面処理層の基材フィルムに対する密着性が高かった。
【産業上の利用可能性】
【０１０３】
本発明の光学フィルムは、偏光子の保護層として好適に用いられる。保護層として本発明の光学フィルムを有する偏光板は、画像表示装置に好適に用いられる。上記のような画像表示装置は、携帯情報端末（ＰＤＡ）、スマートフォン、携帯電話、時計、デジタルカメラ、携帯ゲーム機などの携帯機器；パソコンモニター，ノートパソコン，コピー機などのＯＡ機器；ビデオカメラ、テレビ、電子レンジなどの家庭用電気機器；バックモニター、カーナビゲーションシステム用モニター、カーオーディオなどの車載用機器；デジタルサイネージ、商業店舗用インフォメーション用モニターなどの展示機器；監視用モニターなどの警備機器；介護用モニター、医療用モニターなどの介護・医療機器；などの各種用途に用いることができる。
【符号の説明】
【０１０４】
１０      基材フィルム
２０      表面処理層
１００    光学フィルム
【図１】
2018190172.tif 000006
【国際調査報告】
2018190172.tif 000007
2018190172.tif 000008
2018190172.tif 000009
2018190172.tif 000010